Brevet FR2759092A1 — publié le 19980807

La présente invention a pour objet un acier pour le formage à froid qui présente notamment une excellente résistance à l'usure abrasive. Cet acier est obtenu par fusion et affinage d'un acier et est caractérisé en ce que l'alliage a la composition pondérale suivante: Fourchette préférée Fourchette large Carbone 1 - 1,20 % 0,80 - 1,50% Manganèse 0,30 0,50 % métal. Cet acier est élaboré par fusion électrique suivie d'un affinage en poche chauffante, d'un dégazage sous vide et d'une refusion sous laitier. Dans cet acier, le Carbone et le Niobium forment du carbure de Niobium et le Titane ou le Zirconium favorisent l'obtention du carbure de Niobium idiomorphe. La relation stoechiométrique pour la formation du carbure de Niobium est de l'ordre de 1% de Niobium pour 0,12% de Carbone. Le Carbone en excès est équilibré par la teneur de l'acier en Chrome en Molybdène et en Vanadium. L'acier selon l'invention a une dureté supérieure à 60 Hrc. Il présente une combinaison de qualités; résistance à l'usure abrasive, usinabilité, ténacité qui ne pouvait être obtenue jusqu'à présent. La ténacité est déterminée par une mesure suivant l'essai Charpy. Une éprouvette de référence 7x10x55mm est traitée à 1050 C, arrêt à l'huile, suivi d'un revenu de deux heures à 560 C; elle présente pour une dureté supérieure ou égale à 60 Hrc, une énergie de rupture supérieure ou égale à 40 Joules. L'acier de formage à froid objet de l'invention présente une amélioration de la résistance à l'usure qui couvre trois formes: - l'usure abrasive, nettement améliorée - l'usure par écaillage, nettement améliorée, grâce à l'excellente ténacité de l'acier - l'usure par adhérence nettement améliorée. La présente invention ne doit pas être considérée comme lim itée au mode de réalisation décrit et représenté, mais en couvre, au contraire, toutes les variantes. Revendications. 1. Acier pour le formage à froid obtenu par fusion et affinage d'un alliage caractérisé en ce que l'alliage a la composition pondérale suivante: Carbone 0,80 - 1,50 % Manganèse